【手続補正書】
【提出日】令和3年11月16日(2021.11.16)
【手続補正１】
【補正対象書類名】特許請求の範囲
【補正対象項目名】全文
【補正方法】変更
【補正の内容】
【特許請求の範囲】
【請求項１】
全組成物の質量に対する質量パーセンテージとして表して、
５５．０〜６０．４質量％の量のＳｉＯ2、
１９．０〜２５．０質量％の量のＡｌ2Ｏ3、
７〜１２．０質量％の量のＣａＯ、
８．０〜１５．０質量％の量のＭｇＯ、
０〜１．０質量％の量のＮａ2Ｏ、
０．５質量％未満の量のＬｉ2Ｏ、および
０．０〜１．５質量％の量のＴｉＯ2
を含むガラス組成物であって、ＳｉＯ2、Ａｌ2Ｏ3、ＭｇＯ、およびＣａＯを合わせた量が、少なくとも９８質量％であり且つ９９．５質量％未満であり、前記組成物が、０．２質量％未満のＢ2Ｏ3を含み、Ａｌ2Ｏ3／ＭｇＯの質量パーセント比が１．８以下であり、前記ガラス組成物が、２５００°Ｆ（１３７１℃）以下の繊維化温度および２３０５°Ｆ（１２６３℃）以下の液相温度を有する、ガラス組成物。
【請求項２】
ＳｉＯ2、Ａｌ2Ｏ3、ＭｇＯ、およびＣａＯを合わせた量が、９８．７〜９９．３質量％である、請求項１に記載のガラス組成物。
【請求項３】
ＭｇＯおよびＣａＯを合わせた量が、２０質量％よりも大きい、請求項１または２に記載のガラス組成物。
【請求項４】
ＭｇＯおよびＣａＯを合わせた量が、２２質量％未満である、請求項１〜３のいずれか１項に記載のガラス組成物。
【請求項５】
１９．５〜２１質量％のＡｌ2Ｏ3を含む、請求項１〜４のいずれか１項に記載のガラス組成物。
【請求項６】
前記Ａｌ2Ｏ3／ＭｇＯの質量パーセント比が、１．４６〜１．８である、請求項１〜５のいずれか１項に記載のガラス組成物。
【請求項７】
Ｂ2Ｏ3を本質的に含まない、請求項１〜６のいずれか１項に記載のガラス組成物。
【請求項８】
Ｌｉ2Ｏを本質的に含まない、請求項１〜７のいずれか１項に記載のガラス組成物。
【請求項９】
Ｆｅ2Ｏ3、ＴｉＯ2、Ｋ2Ｏ、およびＮａ2Ｏを合わせた量が、１．５質量％よりも小さい、請求項１〜８のいずれか１項に記載のガラス組成物。
【請求項１０】
５５．０〜６５．０質量％の量のＳｉＯ2、
１９．０〜２５．０質量％の量のＡｌ2Ｏ3、
７〜１２．０質量％の量のＣａＯ、
８．０〜１５．０質量％の量のＭｇＯ、
０〜１．０質量％の量のＮａ2Ｏ、
０．５質量％未満の量のＬｉ2Ｏ、および
０．０〜１．５質量％の量のＴｉＯ2
を含むガラス組成物であって、ＳｉＯ2、Ａｌ2Ｏ3、ＭｇＯ、およびＣａＯを合わせた量が、少なくとも９８質量％であり且つ９９．５質量％未満であり、前記組成物が、０．２質量％未満のＢ2Ｏ3を含み、ＣａＯおよびＭｇＯの合計質量パーセンテージが２０質量％よりも大きく、Ａｌ2Ｏ3／ＭｇＯの質量パーセント比が１．８以下であり、前記ガラス組成物が、２５００°Ｆ（１３７１℃）以下の繊維化温度を有する、ガラス組成物。
【請求項１１】
１９．５〜２１質量％のＡｌ2Ｏ3を含む、請求項１０に記載のガラス組成物。
【請求項１２】
Ａｌ2Ｏ3／ＭｇＯの質量パーセント比が、１．４６〜１．８である、請求項１０〜１１のいずれか１項に記載のガラス組成物。
【請求項１３】
Ｂ2Ｏ3を本質的に含まない、請求項１０〜１２のいずれか１項に記載のガラス組成物。
【請求項１４】
Ｌｉ2Ｏを本質的に含まない、請求項１０〜１３のいずれか１項に記載のガラス組成物。
【請求項１５】
全組成物の質量に対する質量パーセンテージとして表して、
５５．０〜６０．４質量％の量のＳｉＯ2、
１９．０〜２５．０質量％の量のＡｌ2Ｏ3、
７〜１２．０質量％の量のＣａＯ、
８．０〜１５．０質量％の量のＭｇＯ、
０〜１．０質量％の量のＮａ2Ｏ、
０．５質量％未満の量のＬｉ2Ｏ、および
０．０〜１．５質量％の量のＴｉＯ2
を含むガラス組成物から形成されたガラス繊維であって、ＳｉＯ2、Ａｌ2Ｏ3、ＭｇＯ、およびＣａＯを合わせた量が、少なくとも９８質量％であり且つ９９．５質量％未満であり、前記組成物が、０．２質量％未満のＢ2Ｏ3を含み、Ａｌ2Ｏ3／ＭｇＯの質量パーセント比が１．８以下であり、前記ガラス繊維が、少なくとも４８００ＭＰａの引張り強さおよび８７〜９２ＧＰａのヤング率を有する、ガラス繊維。
【請求項１６】
前記Ａｌ2Ｏ3／ＭｇＯの質量パーセント比が、１．４６〜１．８である、請求項１５に記載のガラス繊維。
【請求項１７】
３３．０〜３６．０ＭＪ／ｋｇの比弾性率を有する、請求項１５〜１６のいずれか１項に記載のガラス繊維。
【請求項１８】
請求項１に記載の溶融組成物を用意する工程、および
前記溶融組成物をオリフィスに通して引き伸ばして、連続ガラス繊維を形成する工程
を含む、連続ガラス繊維を形成する方法。
【請求項１９】
ポリマー母材と、
全組成物の質量に対する質量パーセンテージとして表して、
５５．０〜６０．４質量％の量のＳｉＯ2、
１９．０〜２５．０質量％の量のＡｌ2Ｏ3、
７〜１２．０質量％の量のＣａＯ、
８．０〜１５．０質量％の量のＭｇＯ、
０〜１．０質量％の量のＮａ2Ｏ、
０．５質量％未満の量のＬｉ2Ｏ、および
０．０〜１．５質量％の量のＴｉＯ2
を含むガラス組成物から形成された複数のガラス繊維であって、ＳｉＯ2、Ａｌ2Ｏ3、ＭｇＯ、およびＣａＯを合わせた量が、少なくとも９８質量％であり且つ９９．５質量％未満であり、前記組成物が、０．２質量％未満のＢ2Ｏ3を含み、Ａｌ2Ｏ3／ＭｇＯの質量パーセント比が２．０未満であり、前記ガラス繊維が少なくとも４８００ＭＰａの引張り強さを有する、複数のガラス繊維と
を含む、強化複合生成物。
【請求項２０】
風力翼の形態である、請求項１９に記載の強化複合生成物。
【手続補正２】
【補正対象書類名】明細書
【補正対象項目名】００４６
【補正方法】変更
【補正の内容】
【００４６】
本出願の発明について、全体的にかつ特定の実施形態に関してこれまで記述してきた。本発明を、好ましい実施形態と考えられるものについて述べてきたが、当業者に知られる広く様々な代替例を、包括的開示の範囲内で選択することができる。本発明は、以下に示す請求項の列挙を除き、他に限定するものではない。
本発明の好ましい態様は、下記の通りである。
〔１〕全組成物の質量に対する質量パーセンテージとして表して、
５５．０〜６０．４質量％の量のＳｉＯ2、
１９．０〜２５．０質量％の量のＡｌ2Ｏ3、
７〜１２．０質量％の量のＣａＯ、
８．０〜１５．０質量％の量のＭｇＯ、
０〜１．０質量％の量のＮａ2Ｏ、
０．５質量％未満の量のＬｉ2Ｏ、および
０．０〜１．５質量％の量のＴｉＯ2
を含むガラス組成物であって、Ａｌ2Ｏ3／ＭｇＯの質量パーセント比が２．０未満であり、２５００°Ｆ（１３７１℃）以下の繊維化温度を有する、ガラス組成物。
〔２〕ＳｉＯ2、Ａｌ2Ｏ3、ＭｇＯ、およびＣａＯを合わせた量が、少なくとも９８質量％であり且つ９９．５質量％未満である、前記〔１〕に記載のガラス組成物。
〔３〕ＭｇＯおよびＣａＯを合わせた量が、２０質量％よりも大きい、前記〔１〕または〔２〕に記載のガラス組成物。
〔４〕前記ＭｇＯおよびＣａＯを合わせた量が、２２質量％未満である、前記〔１〕〜〔３〕のいずれか１項に記載のガラス組成物。
〔５〕１９．５〜２１質量％のＡｌ2Ｏ3を含む、前記〔１〕〜〔４〕のいずれか１項に記載のガラス組成物。
〔６〕前記Ａｌ2Ｏ3／ＭｇＯの質量パーセント比が、１．８以下である、前記〔１〕〜〔５〕のいずれか１項に記載のガラス組成物。
〔７〕Ｂ2Ｏ3を本質的に含まない、前記〔１〕〜〔６〕のいずれか１項に記載のガラス組成物。
〔８〕Ｌｉ2Ｏを本質的に含まない、前記〔１〕〜〔７〕のいずれか１項に記載のガラス組成物。
〔９〕Ｆｅ2Ｏ3、ＴｉＯ2、Ｋ2Ｏ、およびＮａ2Ｏを合わせた量が、１．５質量％よりも小さい、前記〔１〕〜〔８〕のいずれか１項に記載のガラス組成物。
〔１０〕５５．０〜６５．０質量％の量のＳｉＯ2、
１９．０〜２５．０質量％の量のＡｌ2Ｏ3、
７〜１２．０質量％の量のＣａＯ、
８．０〜１５．０質量％の量のＭｇＯ、
０〜１．０質量％の量のＮａ2Ｏ、
０．５質量％未満の量のＬｉ2Ｏ、および
０．０〜１．５質量％の量のＴｉＯ2
を含むガラス組成物であって、ＣａＯおよびＭｇＯの合計質量パーセンテージが２０質量％よりも大きく、Ａｌ2Ｏ3／ＭｇＯの質量パーセント比が２．０未満であり、２５００°Ｆ（１３７１℃）以下の繊維化温度を有する、ガラス組成物。
〔１１〕１９．５〜２１質量％のＡｌ2Ｏ3を含む、前記〔１０〕に記載のガラス組成物。
〔１２〕Ａｌ2Ｏ3／ＭｇＯの質量パーセント比が、１．８以下である、前記〔１０〕〜〔１１〕のいずれか１項に記載のガラス組成物。
〔１３〕Ｂ2Ｏ3を本質的に含まない、前記〔１０〕〜〔１２〕のいずれか１項に記載のガラス組成物。
〔１４〕Ｌｉ2Ｏを本質的に含まない、前記〔１０〕〜〔１３〕のいずれか１項に記載のガラス組成物。
〔１５〕全組成物の質量に対する質量パーセンテージとして表して、
５５．０〜６０．４質量％の量のＳｉＯ2、
１９．０〜２５．０質量％の量のＡｌ2Ｏ3、
７〜１２．０質量％の量のＣａＯ、
８．０〜１５．０質量％の量のＭｇＯ、
０〜１．０質量％の量のＮａ2Ｏ、
０．５質量％未満の量のＬｉ2Ｏ、および
０．０〜１．５質量％の量のＴｉＯ2
を含むガラス組成物から形成されたガラス繊維であって、Ａｌ2Ｏ3／ＭｇＯの質量パーセント比が２．０未満であり、少なくとも４８００ＭＰａの引張り強さを有する、ガラス繊維。
〔１６〕前記Ａｌ2Ｏ3／ＭｇＯの質量パーセント比が、１．８以下である、前記〔１５〕に記載のガラス繊維。
〔１７〕少なくとも３２．０ＭＪ／ｋｇの比弾性率を有する、前記〔１５〕〜〔１６〕のいずれか１項に記載のガラス繊維。
〔１８〕前記〔１〕に記載の溶融組成物を用意する工程、および
前記溶融組成物をオリフィスに通して引き伸ばして、連続ガラス繊維を形成する工程
を含む、連続ガラス繊維を形成する方法。
〔１９〕ポリマー母材と、
全組成物の質量に対する質量パーセンテージとして表して、
５５．０〜６０．４質量％の量のＳｉＯ2、
１９．０〜２５．０質量％の量のＡｌ2Ｏ3、
７〜１２．０質量％の量のＣａＯ、
８．０〜１５．０質量％の量のＭｇＯ、
０〜１．０質量％の量のＮａ2Ｏ、
０．５質量％未満の量のＬｉ２Ｏ、および
０．０〜１．５質量％の量のＴｉＯ2
を含むガラス組成物から形成された複数のガラス繊維であって、Ａｌ2Ｏ3／ＭｇＯの質量パーセント比が２．０未満であり、前記ガラス繊維が少なくとも４８００ＭＰａの引張り強さを有する、複数のガラス繊維と
を含む、強化複合生成物。
〔２０〕風力翼の形態である、前記〔１９〕に記載の強化複合生成物。